(57)【要約】  窒化ガリウムに基づくモノリシック・マイクロ波集積回路は、基板１１０と、基板上のチャネル層１３０と、チャネル層上の障壁層１４０とを含む。リセス４１２が障壁層の最上面に設けられる。第１のゲート、ソース及びドレイン電極は、第１のゲート電極２１０、３１０の底面が障壁層と直接接触する状態で、チャネル層とは反対側の障壁層上に設けられる。第２のゲート電極４１０、ソース電極４２０及びドレイン電極４３０もまたチャネル層とは反対側の障壁層上に設けられる。ゲート絶縁層４１４が障壁層のリセス内に設けられ、第２のゲート電極が、障壁層とは反対側のゲート絶縁層上にあり、リセスの中へと延びる。第１のゲート、ソース及びドレイン電極が、デプレッション・モード・トランジスタ２００、３００の電極を構成し、第２のゲート、ソース及びドレイン電極が、エンハンスメント・モード・トランジスタ４００の電極を構成する。
2021531655.tif 000002
【特許請求の範囲】
【請求項１】
モノリシック・マイクロ波集積回路であって、
モノリシック基板と、
前記モノリシック基板上の窒化ガリウムに基づくチャネル層と、
前記モノリシック基板とは反対側の前記窒化ガリウムに基づくチャネル層上の窒化ガリウムに基づく障壁層であって、前記窒化ガリウムに基づく障壁層が、その最上面にリセスを含む、窒化ガリウムに基づく障壁層と、
前記窒化ガリウムに基づくチャネル層とは反対側の前記窒化ガリウムに基づく障壁層上の第１のソース電極、第１のドレイン電極及び第１のゲート電極であって、前記第１のゲート電極は、前記第１のゲート電極の底面が前記窒化ガリウムに基づく障壁層と直接接触する状態で前記第１のソース電極と前記第１のドレイン電極との間に位置する、第１のソース電極、第１のドレイン電極及び第１のゲート電極と、
前記窒化ガリウムに基づくチャネル層とは反対側の前記窒化ガリウムに基づく障壁層上の第２のソース電極及び第２のドレイン電極と、
前記窒化ガリウムに基づく障壁層の前記リセス内のゲート絶縁層と、
前記窒化ガリウムに基づく障壁層とは反対側の前記ゲート絶縁層上の第２のゲート電極であって、前記第２のゲート電極が、前記第２のソース電極と前記第２のドレイン電極との間に位置し、前記リセスの中へと延びる、第２のゲート電極と
を備え、
前記第１のソース電極、前記第１のドレイン電極及び前記第１のゲート電極が、デプレッション・モード・トランジスタの電極を構成し、前記第２のソース電極、前記第２のドレイン電極及び前記第２のゲート電極が、エンハンスメント・モード・トランジスタの電極を構成する、
モノリシック・マイクロ波集積回路。
【請求項２】
前記リセスが、前記窒化ガリウムに基づくチャネル層を露出させるために前記窒化ガリウムに基づく障壁層を完全に貫通して延びる、請求項１に記載のモノリシック・マイクロ波集積回路。
【請求項３】
前記リセスが、前記窒化ガリウムに基づくチャネル層の最上面の中へとさらに延びる、請求項２に記載のモノリシック・マイクロ波集積回路。
【請求項４】
前記窒化ガリウムに基づくチャネル層とは反対側の前記窒化ガリウムに基づく障壁層上の第３のソース電極と、
前記窒化ガリウムに基づくチャネル層とは反対側の前記窒化ガリウムに基づく障壁層上の第３のドレイン電極と、
前記窒化ガリウムに基づくチャネル層とは反対側の前記窒化ガリウムに基づく障壁層上の第３のゲート電極であって、前記第３のゲート電極は、前記第３のゲート電極の底面が前記障壁層と直接接触する状態で前記第３のソース電極と前記第３のドレイン電極との間に延びる、第３のゲート電極と
をさらに備え、
前記デプレッション・モード・トランジスタが、第１のデプレッション・モード・トランジスタを構成し、
前記第３のソース電極、前記第３のドレイン電極及び前記第３のゲート電極が、第２のデプレッション・モード・トランジスタの電極を構成する、
請求項１から３までのいずれか一項に記載のモノリシック・マイクロ波集積回路。
【請求項５】
前記第２のソース電極と前記第２のゲート電極との間の第１の距離が、第２の距離、前記第２のドレイン電極及び前記第２のゲート電極と実質的に同じである、請求項４に記載のモノリシック・マイクロ波集積回路。
【請求項６】
前記第１のソース電極と前記第１のゲート電極との間の第３の距離が、前記第１のドレイン電極と前記第１のゲート電極との間の第４の距離よりも小さい、請求項５に記載のモノリシック・マイクロ波集積回路。
【請求項７】
前記第１及び第２のソース電極、前記第１及び第２のドレイン電極並びに前記第１及び第２のゲート電極の各々のための開口部を含む、前記窒化ガリウムに基づく障壁層上の絶縁層をさらに備え、前記絶縁層及び前記ゲート絶縁層が異なる材料から形成され、前記ゲート絶縁層が、前記絶縁層の少なくとも一部分の最上面に沿って及び前記第２のゲート電極のための前記絶縁層内の前記開口部の側壁に沿って延びる、請求項１から６までのいずれか一項に記載のモノリシック・マイクロ波集積回路。
【請求項８】
前記ゲート絶縁層が、酸化物層を含み、前記絶縁層が、窒化物層を含む、請求項７に記載のモノリシック・マイクロ波集積回路。
【請求項９】
前記デプレッション・モード・トランジスタが、フィールド・プレートを含み、前記エンハンスメント・モード・トランジスタが、フィールド・プレートを含まない、請求項１から３までのいずれか一項に記載のモノリシック・マイクロ波集積回路。
【請求項１０】
基板と、
前記基板の第１の領域上に形成された無線周波数（ＲＦ）パワー増幅器であって、前記ＲＦパワー増幅器が、複数の窒化ガリウムに基づくデプレッション・モード・トランジスタを含む、ＲＦパワー増幅器と、
前記基板の第２の領域上に形成されたデジタル回路であって、前記デジタル回路が、複数の窒化ガリウムに基づくエンハンスメント・モード・トランジスタを含む、デジタル回路と
を備える、半導体集積回路。
【請求項１１】
前記デジタル回路が、複数の窒化ガリウムに基づくデプレッション・モード・トランジスタをさらに含む、請求項１０に記載の半導体集積回路。
【請求項１２】
前記基板上の窒化ガリウムに基づくチャネル層と、
前記基板とは反対側の前記窒化ガリウムに基づくチャネル層上の窒化ガリウムに基づく障壁層であって、前記窒化ガリウムに基づく障壁層が、その最上面に複数のリセスを含む、窒化ガリウムに基づく障壁層と
をさらに備え、
前記基板の前記第１の領域内の前記窒化ガリウムに基づくデプレッション・モード・トランジスタのゲート電極が、前記窒化ガリウムに基づく障壁層と直接接触し、
前記基板の前記第２の領域内の前記窒化ガリウムに基づくエンハンスメント・モード・トランジスタのゲート電極が、前記窒化ガリウムに基づく障壁層内の前記それぞれのリセスの中へと延びる、請求項１０又は１１に記載の半導体集積回路。
【請求項１３】
前記窒化ガリウムに基づく障壁層と前記窒化ガリウムに基づくエンハンスメント・モード・トランジスタの前記それぞれのゲート電極との間の前記窒化ガリウムに基づく障壁層の前記リセス内にゲート絶縁層をさらに備える、請求項１２に記載の半導体集積回路。
【請求項１４】
前記リセスが、前記窒化ガリウムに基づくチャネル層を露出させるために前記窒化ガリウムに基づく障壁層を完全に貫通して延びる、請求項１３に記載の半導体集積回路。
【請求項１５】
前記リセスが、前記窒化ガリウムに基づくチャネル層の最上面の中へとさらに延びる、請求項１４に記載の半導体集積回路。
【請求項１６】
前記ゲート絶縁層が、酸化物層を含む、請求項１５に記載の半導体集積回路。
【請求項１７】
前記リセスが、前記窒化ガリウムに基づく障壁層の途中までだけ延び、前記基板の前記第２の領域内の前記窒化ガリウムに基づくエンハンスメント・モード・トランジスタの前記ゲート電極が、前記窒化ガリウムに基づく障壁層のそれぞれの部分と直接接触する、請求項１２から１６までのいずれか一項に記載の半導体集積回路。
【請求項１８】
各々の窒化ガリウムに基づくエンハンスメント・モード・トランジスタが、ゲート電極、ソース電極及びドレイン電極を含み、各々の窒化ガリウムに基づくエンハンスメント・モード・トランジスタの前記ゲート電極が、それ自体の対応するソース電極とドレイン電極との間で等距離である、請求項１０から１７までのいずれか一項に記載の半導体集積回路。
【請求項１９】
各々の窒化ガリウムに基づくデプレッション・モード・トランジスタが、ゲート電極、ソース電極及びドレイン電極を含み、各々の窒化ガリウムに基づくデプレッション・モード・トランジスタの前記ゲート電極が、それ自体の対応するドレイン電極までよりも、それ自体の対応するソース電極に近い、請求項１０から１８までのいずれか一項に記載の半導体集積回路。
【請求項２０】
前記基板上の窒化ガリウムに基づくチャネル層と、
前記基板とは反対側の前記窒化ガリウムに基づくチャネル層上の窒化ガリウムに基づく障壁層と
をさらに備え、
各々の窒化ガリウムに基づくエンハンスメント・モード・トランジスタが、ゲート電極、ソース電極及びドレイン電極を含み、
前記窒化ガリウムに基づく障壁層が、各々の窒化ガリウムに基づくエンハンスメント・モード・トランジスタの前記ソース電極及び前記ドレイン電極の下を第１の導電型ドーパントでドープされ、前記窒化ガリウムに基づく障壁層が、各々の窒化ガリウムに基づくエンハンスメント・モード・トランジスタの前記ゲート電極の下を第２の導電型ドーパントでドープされ、前記第１の導電型が、前記第２の導電型とは反対である、
請求項１０に記載の半導体集積回路。
【請求項２１】
モノリシック基板と、
前記モノリシック基板の第１の領域上の第１の窒化ガリウムに基づくデプレッション・モード・トランジスタであって、前記第１の窒化ガリウムに基づくデプレッション・モード・トランジスタが、第１のゲート幅及び第１のゲート長を有する、第１の窒化ガリウムに基づくデプレッション・モード・トランジスタと、
前記モノリシック基板の第２の領域上の第２の窒化ガリウムに基づくデプレッション・モード・トランジスタであって、前記第２の窒化ガリウムに基づくデプレッション・モード・トランジスタが、第２のゲート幅及び第２のゲート長を有する、第２の窒化ガリウムに基づくデプレッション・モード・トランジスタと、
前記モノリシック基板の第２の領域上の窒化ガリウムに基づくエンハンスメント・モード・トランジスタであって、前記窒化ガリウムに基づくエンハンスメント・モード・トランジスタが、第３のゲート幅及び第３のゲート長を有する、窒化ガリウムに基づくエンハンスメント・モード・トランジスタと
を備える、半導体集積回路。
【請求項２２】
前記第１のゲート幅が、少なくとも１０倍だけ前記第２のゲート幅よりも大きい、請求項２１に記載の半導体集積回路。
【請求項２３】
前記第１のゲート長が、前記第２のゲート長よりも短い、請求項２１又は２２に記載の半導体集積回路。
【請求項２４】
前記第１のゲート幅が、少なくとも１０倍だけ前記第３のゲート幅よりも大きい、請求項２１から２３までのいずれか一項に記載の半導体集積回路。
【請求項２５】
前記第１のゲート長が、前記第３のゲート長よりも短い、請求項２１から２４までのいずれか一項に記載の半導体集積回路。
【請求項２６】
前記第２のゲート長が、前記第３のゲート長よりも長い、請求項２１から２５までのいずれか一項に記載の半導体集積回路。
【請求項２７】
前記モノリシック基板上の窒化ガリウムに基づくチャネル層と、
前記モノリシック基板とは反対側の前記窒化ガリウムに基づくチャネル層上の窒化ガリウムに基づく障壁層であって、前記窒化ガリウムに基づく障壁層の最上面が、リセスを含む、窒化ガリウムに基づく障壁層と
をさらに備え、
前記第１の窒化ガリウムに基づくデプレッション・モード・トランジスタのゲート電極及び前記第２の窒化ガリウムに基づくデプレッション・モード・トランジスタのゲート電極が各々、前記窒化ガリウムに基づく障壁層と直接接触し、前記窒化ガリウムに基づくエンハンスメント・モード・トランジスタのゲート電極が、前記窒化ガリウムに基づく障壁層内の前記リセスの中へと延びる、
請求項２１から２６までのいずれか一項に記載の半導体集積回路。
【請求項２８】
前記窒化ガリウムに基づく障壁層と前記窒化ガリウムに基づくエンハンスメント・モード・トランジスタの前記ゲート電極との間の前記窒化ガリウムに基づく障壁層の前記リセス内にゲート絶縁層をさらに備える、請求項２１から２７までのいずれか一項に記載の半導体集積回路。
【請求項２９】
前記リセスが、前記窒化ガリウムに基づくチャネル層を露出させるために前記窒化ガリウムに基づく障壁層を完全に貫通して延びる、請求項２１から２８までのいずれか一項に記載の半導体集積回路。
【請求項３０】
前記リセスが、前記窒化ガリウムに基づくチャネル層の最上面の中へとさらに延びる、請求項２９に記載の半導体集積回路。
【請求項３１】
前記ゲート絶縁層が、酸化物層を含む、請求項２１から３０までのいずれか一項に記載の半導体集積回路。
【請求項３２】
前記リセスが、前記窒化ガリウムに基づく障壁層の途中までだけ延び、前記窒化ガリウムに基づくエンハンスメント・モード・トランジスタの前記ゲート電極が、前記リセスの側壁及び底面と直接接触する、請求項２１から３１までのいずれか一項に記載の半導体集積回路。
【請求項３３】
前記モノリシック半導体基板上の窒化ガリウムに基づくチャネル層と、
前記モノリシック半導体基板とは反対側の前記窒化ガリウムに基づくチャネル層上の窒化ガリウムに基づく障壁層と
をさらに備え、
前記窒化ガリウムに基づくエンハンスメント・モード・トランジスタが、ゲート電極、ソース電極及びドレイン電極を含み、
前記窒化ガリウムに基づく障壁層が、前記窒化ガリウムに基づくエンハンスメント・モード・トランジスタの前記ソース電極及び前記ドレイン電極の下を第１の導電型ドーパントでドープされ、前記窒化ガリウムに基づく障壁層が、前記窒化ガリウムに基づくエンハンスメント・モード・トランジスタの前記ゲート電極の下を第２の導電型ドーパントでドープされ、前記第１の導電型が、前記第２の導電型とは反対である、
請求項２１に記載の半導体集積回路。
【請求項３４】
窒化ガリウムに基づくモノリシック・マイクロ波集積回路デバイスを製造する方法であって、
基板上に窒化ガリウムに基づくチャネル層を形成するステップと、
前記基板とは反対側の前記窒化ガリウムに基づくチャネル層上に窒化ガリウムに基づく障壁層を形成するステップと、
前記窒化ガリウムに基づく障壁層上に絶縁層を形成するステップであり、前記絶縁層が、前記窒化ガリウムに基づく障壁層を露出させる複数の第１のゲート電極開口部、前記窒化ガリウムに基づく障壁層を露出させる複数の第２のゲート電極開口部、及び前記窒化ガリウムに基づく障壁層を露出させる複数のソース／ドレイン電極開口部を含む、絶縁層を形成するステップと、
前記第１のゲート電極開口部により露出される前記窒化ガリウムに基づく障壁層のそれぞれの部分内にリセスを形成するステップと、
前記第１のゲート電極開口部内にゲート絶縁層を形成するステップであり、前記ゲート絶縁層が、前記それぞれのリセスの側壁及び底面を覆う、ゲート絶縁層を形成するステップと、
前記絶縁層の前記ソース／ドレイン電極開口部内に複数の第１のソース電極、複数の第２のソース電極、複数の第１のドレイン電極、及び複数の第２のドレイン電極を形成するステップであり、前記第１のソース電極、前記第２のソース電極、前記第１のドレイン電極及び前記第２のドレイン電極が、前記窒化ガリウムに基づく障壁層の最上面と直接接触する、形成するステップと、
前記ゲート絶縁層上で前記第１のゲート電極開口部内に第１のゲート電極を形成するステップであり、各々の第１のゲート電極が、前記リセスのうちのそれぞれ１つの中へと延びる、第１のゲート電極を形成するステップと、
前記絶縁層の第２のゲート電極開口部内に第２のゲート電極を形成するステップであり、前記第２のゲート電極が、前記窒化ガリウムに基づく障壁層の最上面と直接接触する、第２のゲート電極を形成するステップと
を含み、
第１のソース電極、第１のドレイン電極及び第１のゲート電極の各々の組が、エンハンスメント・モード・トランジスタの電極を構成し、第２のソース電極、第２のドレイン電極及び第２のゲート電極の各々の組が、デプレッション・モード・トランジスタの電極を構成する、方法。
【請求項３５】
前記第１及び第２のソース電極並びに前記第１及び第２のドレイン電極を形成するステップの前に、前記窒化ガリウムに基づく障壁層内にソース／ドレイン領域を形成するステップをさらに含む、請求項３４に記載の方法。
【請求項３６】
前記リセスが、前記窒化ガリウムに基づく障壁層を完全に貫通して延びる、請求項３４又は３５に記載の方法。
【請求項３７】
前記リセスが、前記窒化ガリウムに基づくチャネル層の中へと延びる、請求項３４から３６までのいずれか一項に記載の方法。
【請求項３８】
前記ゲート絶縁層が、酸化物層を含む、請求項３４から３７までのいずれか一項に記載の方法。
【発明の詳細な説明】
【技術分野】
【０００１】
この発明は、国防省により認められた契約書番号１１−Ｄ−５３０９の下で政府支援により行われた。政府は、本発明における一定の権利を有する。
【０００２】
本明細書において記載する発明の概念は、集積回路デバイスに関し、より詳細には、モノリシック・マイクロ波集積回路に関する。
【背景技術】
【０００３】
パワー半導体デバイスは、大電流を伝達するため、高電圧をサポートするため及び／又は無線周波数などの高周波数で動作させるために広く使用されている。多様なパワー半導体デバイスが、例えば、パワー・スイッチング・デバイス及びパワー増幅器を含めて、本技術において知られている。多くのパワー半導体デバイスが、例えば、高電子移動度トランジスタ（ＨＥＭＴ：Ｈｉｇｈ  Ｅｌｅｃｔｒｏｎ  Ｍｏｂｉｌｉｔｙ  Ｔｒａｎｓｉｓｔｏｒｓ）、金属酸化物半導体電界効果トランジスタ（ＭＯＳＦＥＴ：Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒｓ）を含めて、様々なタイプの電界効果トランジスタを使用して実装される。
【０００４】
最新のパワー半導体デバイスは、ワイド・バンドギャップ半導体材料から一般に製造される。例えば、パワーＨＥＭＴを、炭化ケイ素（ＳｉＣ）基板上に形成されたガリウムヒ素（ＧａＡｓ）に基づく材料系、又はより最近では、窒化ガリウム（ＧａＮ）に基づく材料系から製造することができる。パワー半導体デバイスを、単体デバイスとして、又はいわゆるモノリシック・マイクロ波集積回路（ＭＭＩＣ：Ｍｏｎｏｌｉｔｈｉｃ  Ｍｉｃｒｏｗａｖｅ  Ｉｎｔｅｇｒａｔｅｄ  Ｃｉｒｃｕｉｔ）を形成するために共通基板上に形成される複数のデバイス（これは、トランジスタ及び抵抗器、インダクタ、キャパシタ、伝送線、等などの他の回路デバイスを含むことができる）として形成することができる。ＭＭＩＣは、特定の機能のために回路のすべてが単一の半導体チップへと集積される無線周波数信号及び／又はマイクロ波周波数信号で動作する集積回路を呼ぶ。実例のＭＭＩＣデバイスは、共通基板上にすべてが実装された関連するマッチング回路、フィード・ネットワーク、等を含むトランジスタ増幅器である。ＭＭＩＣトランジスタ増幅器は、並列に接続された複数のユニット・セルＨＥＭＴトランジスタを典型的には含む。
【０００５】
ＨＥＭＴ及びＭＯＳＦＥＴなどの電界効果トランジスタを、トランジスタがゼロのゲート−ソース電圧においてＯＮ状態であるか又はＯＦＦ状態であるかどうかに対応するデプレッション・モード型及びエンハンスメント・モード型へと分類することができる。エンハンスメント・モード・デバイスでは、デバイスは、ゼロ・ゲート−ソース電圧においてＯＦＦである、ところがデプレッション・モード・デバイスでは、デバイスは、ゼロ・ゲート−ソース電圧においてＯＮである。ＨＥＭＴは、典型的には、デプレッション・モード・デバイスとして実装され、そこではデバイスが、デバイスの障壁層とチャネル層との界面のところでの分極誘起電荷のためにゼロのゲート−ソース・バイアスで導電性である。
【発明の概要】
【課題を解決するための手段】
【０００６】
本発明の実施例にしたがって、ＭＭＩＣデバイスであって、モノリシック基板と、上記モノリシック基板上の窒化ガリウムに基づくチャネル層と、上記モノリシック基板とは反対側の上記窒化ガリウムに基づくチャネル層上の窒化ガリウムに基づく障壁層とを含み、上記窒化ガリウムに基づく障壁層が、その最上面内にリセスを含む、ＭＭＩＣデバイスが提供される。第１のソース電極、第１のドレイン電極及び第１のゲート電極が、上記窒化ガリウムに基づくチャネル層とは反対側の上記窒化ガリウムに基づく障壁層上に設けられ、上記第１のゲート電極は、上記第１のゲート電極の底面が上記窒化ガリウムに基づく障壁層と直接接触する状態で上記第１のソース電極と上記第１のドレイン電極との間に位置する。第２のソース電極及び第２のドレイン電極もまた、上記窒化ガリウムに基づくチャネル層とは反対側の上記窒化ガリウムに基づく障壁層上に設けられる。ゲート絶縁層が、上記窒化ガリウムに基づく障壁層の上記リセス内にあり、第２のゲート電極が、上記窒化ガリウムに基づく障壁層とは反対側の上記ゲート絶縁層上にあり、上記第２のゲート電極が上記第２のソース電極と上記第２のドレイン電極との間に位置し、上記リセスの中へと延びる。上記第１のソース電極、上記第１のドレイン電極及び上記第１のゲート電極が、デプレッション・モード・トランジスタの電極を構成し、上記第２のソース電極、上記第２のドレイン電極及び上記第２のゲート電極が、エンハンスメント・モード・トランジスタの電極を構成する。
【０００７】
いくつかの実施例では、上記リセスが、上記窒化ガリウムに基づくチャネル層を露出させるために上記窒化ガリウムに基づく障壁層を完全に貫通して延びる。上記リセスが、任意選択で上記窒化ガリウムに基づくチャネル層の最上面の中へとさらに延びることができる。
【０００８】
いくつかの実施例では、上記ＭＭＩＣデバイスが、上記窒化ガリウムに基づくチャネル層とは反対側の上記窒化ガリウムに基づく障壁層上に第３のソース電極と、第３のドレイン電極と、第３のゲート電極とをさらに含むことができ、上記第３のゲート電極は、上記第３のゲート電極の底面が上記障壁層と直接接触する状態で上記第３のソース電極と上記第３のドレイン電極との間に延びる。このような実施例では、上記デプレッション・モード・トランジスタが、第１のデプレッション・モード・トランジスタであってもよく、上記第３のソース電極、上記第３のドレイン電極及び上記第３のゲート電極が、第２のデプレッション・モード・トランジスタの電極であってもよい。
【０００９】
いくつかの実施例では、上記第２のソース電極と上記第２のゲート電極との間の第１の距離が、上記第２のドレイン電極と上記第２のゲート電極との間の第２の距離と実質的に同じであってもよい。いくつかの実施例では、上記第１のソース電極と上記第１のゲート電極との間の第３の距離が、上記第１のドレイン電極と上記第１のゲート電極との間の第４の距離よりも小さくてもよい。
【００１０】
いくつかの実施例では、上記ＭＭＩＣデバイスは、上記第１及び第２のソース電極、上記第１及び第２のドレイン電極、並びに上記第１及び第２のゲート電極の各々のための開口部を有する、上記窒化ガリウムに基づく障壁層上の絶縁層をさらに含むことができる。このような実施例では、上記絶縁層及び上記ゲート絶縁層が異なる材料から形成されてもよく、上記ゲート絶縁層が、上記絶縁層の少なくとも一部分の最上面に沿って及び上記第２のゲート電極のための上記絶縁層内の上記開口部の側壁に沿って延び得る。
【００１１】
いくつかの実施例では、上記ゲート絶縁層が酸化物層であってもよく、上記絶縁層が窒化物層であってもよい。
【００１２】
いくつかの実施例では、上記デプレッション・モード・トランジスタが、フィールド・プレートを含んでもよく、上記エンハンスメント・モード・トランジスタが、フィールド・プレートを含まない。
【００１３】
本発明のさらなる実施例にしたがって、半導体集積回路であって、基板と、上記基板の第１の領域上に形成された無線周波数（ＲＦ：ｒａｄｉｏ  ｆｒｅｑｕｅｎｃｙ）パワー増幅器であって、上記ＲＦパワー増幅器が、複数の窒化ガリウムに基づくデプレッション・モード・トランジスタを含む、ＲＦパワー増幅器と、上記基板の第２の領域上に形成されたデジタル回路であって、上記デジタル回路が、複数の窒化ガリウムに基づくエンハンスメント・モード・トランジスタを含む、デジタル回路とを含む、半導体集積回路が提供される。
【００１４】
いくつかの実施例では、上記デジタル回路が、複数の窒化ガリウムに基づくデプレッション・モード・トランジスタをさらに含むことができる。
【００１５】
いくつかの実施例では、上記半導体集積回路は、上記基板上の窒化ガリウムに基づくチャネル層と、上記基板とは反対側の上記窒化ガリウムに基づくチャネル層上の窒化ガリウムに基づく障壁層であって、上記窒化ガリウムに基づく障壁層が、その最上面内に複数のリセスを含む、窒化ガリウムに基づく障壁層とをさらに含むことができる。上記基板の上記第１の領域内の上記窒化ガリウムに基づくデプレッション・モード・トランジスタのゲート電極が、上記窒化ガリウムに基づく障壁層と直接接触することができ、上記基板の上記第２の領域内の上記窒化ガリウムに基づくエンハンスメント・モード・トランジスタのゲート電極が、上記窒化ガリウムに基づく障壁層内の上記それぞれのリセスの中へと延びることができる。
【００１６】
いくつかの実施例では、上記半導体集積回路は、上記窒化ガリウムに基づく障壁層と上記窒化ガリウムに基づくエンハンスメント・モード・トランジスタの上記それぞれのゲート電極との間の上記窒化ガリウムに基づく障壁層の上記リセス内にゲート絶縁層をさらに含むことができる。
【００１７】
いくつかの実施例では、上記リセスが、上記窒化ガリウムに基づくチャネル層を露出させるために上記窒化ガリウムに基づく障壁層を完全に貫通して延びる。
【００１８】
いくつかの実施例では、上記リセスが、上記窒化ガリウムに基づくチャネル層の最上面の中へとさらに延びる。
【００１９】
いくつかの実施例では、上記ゲート絶縁層が、酸化物層を含む。
【００２０】
いくつかの実施例では、上記リセスが、上記窒化ガリウムに基づく障壁層の途中まで延びるだけであり、上記基板の上記第２の領域内の上記窒化ガリウムに基づくエンハンスメント・モード・トランジスタの上記ゲート電極が、上記窒化ガリウムに基づく障壁層のそれぞれの部分と直接接触する。
【００２１】
いくつかの実施例では、各々の窒化ガリウムに基づくエンハンスメント・モード・トランジスタが、ゲート電極、ソース電極及びドレイン電極を含み、各々の窒化ガリウムに基づくエンハンスメント・モード・トランジスタの上記ゲート電極が、それ自体の対応するソース電極とドレイン電極との間で等距離である。
【００２２】
いくつかの実施例では、各々の窒化ガリウムに基づくデプレッション・モード・トランジスタが、ゲート電極、ソース電極及びドレイン電極を含み、各々の窒化ガリウムに基づくデプレッション・モード・トランジスタの上記ゲート電極が、それ自体の対応するドレイン電極までよりもそれ自体の対応するソース電極に近い。
【００２３】
いくつかの実施例では、上記半導体集積回路は、上記基板上の窒化ガリウムに基づくチャネル層と、上記基板とは反対側の上記窒化ガリウムに基づくチャネル層上の窒化ガリウムに基づく障壁層とをさらに含むことができ、各々の窒化ガリウムに基づくエンハンスメント・モード・トランジスタが、ゲート電極、ソース電極及びドレイン電極を含み、上記窒化ガリウムに基づく障壁層が、各々の窒化ガリウムに基づくエンハンスメント・モード・トランジスタの上記ソース電極及び上記ドレイン電極の下を第１の導電型ドーパントでドープされ、上記窒化ガリウムに基づく障壁層が、各々の窒化ガリウムに基づくエンハンスメント・モード・トランジスタの上記ゲート電極の下を第２の導電型ドーパントでドープされ、上記第１の導電型が上記第２の導電型とは反対である。
【００２４】
本発明のまたさらなる実施例にしたがって、半導体集積回路であって、モノリシック基板と、上記モノリシック基板の第１の領域上の第１の窒化ガリウムに基づくデプレッション・モード・トランジスタであって、上記第１の窒化ガリウムに基づくデプレッション・モード・トランジスタが、第１のゲート幅及び第１のゲート長を有する、第１の窒化ガリウムに基づくデプレッション・モード・トランジスタと、上記モノリシック基板の第２の領域上の第２の窒化ガリウムに基づくデプレッション・モード・トランジスタであって、上記第２の窒化ガリウムに基づくデプレッション・モード・トランジスタが第２のゲート幅及び第２のゲート長を有する、第２の窒化ガリウムに基づくデプレッション・モード・トランジスタと、上記モノリシック基板の第２の領域上の窒化ガリウムに基づくエンハンスメント・モード・トランジスタであって、上記窒化ガリウムに基づくエンハンスメント・モード・トランジスタが第３のゲート幅及び第３のゲート長を有する、窒化ガリウムに基づくエンハンスメント・モード・トランジスタとを含む、半導体集積回路が提供される。
【００２５】
いくつかの実施例では、上記第１のゲート幅が、少なくとも１０倍だけ上記第２のゲート幅より大きい。
【００２６】
いくつかの実施例では、上記第１のゲート長が、上記第２のゲート長よりも短い。
【００２７】
いくつかの実施例では、上記第１のゲート幅が、少なくとも１０倍だけ上記第３のゲート幅より大きい。
【００２８】
いくつかの実施例では、上記第１のゲート長が、上記第３のゲート長よりも短い。
【００２９】
いくつかの実施例では、上記第２のゲート長が、上記第３のゲート長よりも長い
【００３０】
いくつかの実施例では、上記半導体集積回路は、上記モノリシック基板上の窒化ガリウムに基づくチャネル層と、上記モノリシック基板とは反対側の上記窒化ガリウムに基づくチャネル層上の窒化ガリウムに基づく障壁層であって、上記窒化ガリウムに基づく障壁層の最上面がリセスを含む、窒化ガリウムに基づく障壁層とをさらに含むことができる。このような実施例では、上記第１の窒化ガリウムに基づくデプレッション・モード・トランジスタのゲート電極及び上記第２の窒化ガリウムに基づくデプレッション・モード・トランジスタのゲート電極が各々、上記窒化ガリウムに基づく障壁層と直接接触することができ、上記窒化ガリウムに基づくエンハンスメント・モード・トランジスタのゲート電極が、上記窒化ガリウムに基づく障壁層内の上記リセスの中へと延びる。
【００３１】
いくつかの実施例では、上記半導体集積回路は、上記窒化ガリウムに基づく障壁層と上記窒化ガリウムに基づくエンハンスメント・モード・トランジスタの上記ゲート電極との間の上記窒化ガリウムに基づく障壁層の上記リセス内にゲート絶縁層をさらに含むことができる。
【００３２】
いくつかの実施例では、上記リセスが、上記窒化ガリウムに基づくチャネル層を露出させるために上記窒化ガリウムに基づく障壁層を完全に貫通して延びる。
【００３３】
いくつかの実施例では、上記リセスが、上記窒化ガリウムに基づくチャネル層の最上面の中へとさらに延びる。
【００３４】
いくつかの実施例では、上記ゲート絶縁層が、酸化物層を含む。
【００３５】
いくつかの実施例では、上記リセスが、上記窒化ガリウムに基づく障壁層の途中まで延びるだけであり、上記窒化ガリウムに基づくエンハンスメント・モード・トランジスタの上記ゲート電極が、上記リセスの側壁及び底面と直接接触する。
【００３６】
いくつかの実施例では、上記半導体集積回路は、上記モノリシック半導体基板上の窒化ガリウムに基づくチャネル層と、上記モノリシック半導体基板とは反対側の上記窒化ガリウムに基づくチャネル層上の窒化ガリウムに基づく障壁層とをさらに含むことができる。このような実施例では、上記窒化ガリウムに基づくエンハンスメント・モード・トランジスタは、ゲート電極、ソース電極及びドレイン電極を含むことができ、上記窒化ガリウムに基づく障壁層が、上記窒化ガリウムに基づくエンハンスメント・モード・トランジスタの上記ソース電極及び上記ドレイン電極の下を第１の導電型ドーパントでドープされることがあり、上記窒化ガリウムに基づく障壁層が、上記窒化ガリウムに基づくエンハンスメント・モード・トランジスタの上記ゲート電極の下を第２の導電型ドーパントでドープされることがあり、上記第１の導電型が上記第２の導電型とは反対である。
【００３７】
本発明の追加の実施例にしたがって、窒化ガリウムに基づくモノリシック・マイクロ波集積回路デバイスを製造する方法が提供され、上記方法では、窒化ガリウムに基づくチャネル層が基板上に形成される。窒化ガリウムに基づく障壁層が、上記基板とは反対側の上記窒化ガリウムに基づくチャネル層上に形成される。絶縁層が、上記窒化ガリウムに基づく障壁層上に形成され、上記絶縁層が上記窒化ガリウムに基づく障壁層を露出させる複数の第１のゲート電極開口部と、上記窒化ガリウムに基づく障壁層を露出させる複数の第２のゲート電極開口部と、上記窒化ガリウムに基づく障壁層を露出させる複数のソース／ドレイン電極開口部とを含む。リセスが、上記第１のゲート電極開口部により露出される上記窒化ガリウムに基づく障壁層のそれぞれの部分内に形成される。ゲート絶縁層が、上記第１のゲート電極開口部内に形成され、上記ゲート絶縁層が上記それぞれのリセスの側壁及び底面を覆う。複数の第１のソース電極、複数の第２のソース電極、複数の第１のドレイン電極及び複数の第２のドレイン電極が、上記絶縁層の上記ソース／ドレイン電極開口部内に形成され、上記第１のソース電極、上記第２のソース電極、上記第１のドレイン電極及び上記第２のドレイン電極が上記窒化ガリウムに基づく障壁層の最上面と直接接触する。第１のゲート電極が、上記ゲート絶縁層上の上記第１のゲート電極開口部内に形成され、各々の第１のゲート電極が上記リセスのうちのそれぞれ１つの中へと延びる。第２のゲート電極が、上記絶縁層の第２のゲート電極開口部内に形成され、上記第２のゲート電極が上記窒化ガリウムに基づく障壁層の最上面と直接接触する。第１のソース電極、第１のドレイン電極及び第１のゲート電極の各々の組がエンハンスメント・モード・トランジスタの電極を構成し、第２のソース電極、第２のドレイン電極及び第２のゲート電極の各々の組がデプレッション・モード・トランジスタの電極を構成する。
【図面の簡単な説明】
【００３８】
【図１】外部制御回路から供給されるデジタル制御信号を使用して制御される従来の窒化ガリウムに基づくパワー半導体デバイスの概略平面図である。
【図２Ａ】デプレッション・モード・トランジスタ及びエンハンスメント・モード・トランジスタの両者を含む、本発明の実施例による窒化ガリウムに基づくＭＭＩＣデバイスの３つの領域の概略断面図である。
【図２Ｂ】図２Ａに図示された３つの断面領域のうちの１つに対応する概略平面図である。
【図２Ｃ】図２Ａに図示された３つの断面領域のうちの１つに対応する概略平面図である。
【図２Ｄ】図２Ａに図示された３つの断面領域のうちの１つに対応する概略平面図である。
【図３】本発明の実施例による窒化ガリウムに基づくＭＭＩＣデバイスにおいて使用されることがある代替のエンハンスメント・モード・トランジスタ・デザインの断面図である。
【図４】本発明の実施例による窒化ガリウムに基づくＭＭＩＣデバイスにおいて使用されることがあるもう１つの代替のエンハンスメント・モード・トランジスタ・デザインの断面図である。
【図５Ａ】本発明の様々な実施例による窒化ガリウムに基づくＭＭＩＣデバイスの概略平面図である。
【図５Ｂ】本発明の様々な実施例による窒化ガリウムに基づくＭＭＩＣデバイスの概略平面図である。
【図５Ｃ】本発明の様々な実施例による窒化ガリウムに基づくＭＭＩＣデバイスの概略平面図である。
【図６】本発明のある種の実施例による窒化ガリウムに基づくＭＭＩＣデバイスを製造する方法を記述するフロー・チャートである。
【発明を実施するための形態】
【００３９】
窒化ガリウムに基づくＨＥＭＴデバイスなどの窒化ガリウムに基づくパワー半導体デバイスは、無線通信システム、レーダ及び様々な他のワイヤレス用途において使用される高出力増幅器などの高出力ＲＦ用途に対して非常に将来有望な候補である。本明細書において使用されるように、「窒化ガリウムに基づく」という用語は、窒化ガリウム並びに窒化アルミニウム・ガリウム（ＡｌＧａＮ）及び窒化アルミニウム・インジウム・ガリウム（ＡｌＩｎＧａＮ）などの三元系及び四元系化合物を含め、少なくともガリウムと窒素とを含むこれらの半導電性化合物を呼ぶ。窒化ガリウムに基づくパワー半導体デバイスが、例えば、インピーダンス・マッチング・ネットワークなどの他の回路とつなげられる単体デバイス、又はＭＭＩＣデバイス（例えば、組込み型インピーダンス・マッチング・ネットワークを有する多段ＨＥＭＴ増幅器）の両者として開発されてきている。多くの用途では、窒化ガリウムに基づくパワー半導体デバイスは、制御信号によって制御される。典型的には、市販されているデジタル回路が、窒化ガリウムに基づくパワー半導体デバイスに供給される制御信号を発生するために使用される。これらのデジタル回路は、１つ又は複数の追加の半導体チップを備えることができ、典型的にはシリコンに基づく半導体デバイスである。
【００４０】
図１は、デジタル制御信号を使用して制御される従来の窒化ガリウムに基づくパワー半導体デバイスの概略平面図である。図１に示されたような、窒化ガリウムに基づく集積回路チップ１０が提供される。窒化ガリウムに基づく集積回路チップ１０は、例えば、基板上に形成された複数の窒化ガリウムに基づくエピタキシャル層を有する炭化ケイ素半導体基板などの母材基板１２を含むことができる。例えば、ＲＦ入力パッド１４、ＲＦ出力パッド１６、バイアス信号パッド１８及び制御信号パッド２０を含め、様々な入力／出力パッドを基板１２上に形成することができる。制御回路集積回路チップ３０もまた提供することができる。制御回路集積回路チップ３０を、例えば、シリコン基板を含むことができる第２の半導体基板３２上に実装することができる。例えば、バイアス信号パッド３４、制御信号入力パッド３６及び制御信号出力パッド３８を含め、様々な入力／出力パッドを、制御回路集積回路チップ３０の基板３２の上に形成することができる。図１は単一の制御回路集積回路チップ３０を図示するが、特に、既製のデジタル回路が制御回路を形成するために使用される場合には、複数の別々の制御回路集積回路チップ３０が、必要な制御信号を発生するために必要とされ得ることが認識されるだろう。
【００４１】
（図１の実例などの）いくつかのケースでは、窒化ガリウムに基づく集積回路チップ１０及び制御回路集積回路チップ３０を、シングル・パッケージ内にマウントすることができる。図１に示したように、このような実施例では、制御回路集積回路チップ３０に含まれる様々な出力パッド３８を窒化ガリウムに基づく集積回路チップ１０に含まれる入力パッド２０に接続する複数のボンド・ワイア又は他の相互接続部４０を設けることができる。他のケースでは、２つの集積回路チップ１０、３０を、別々にパッケージングすることができ、例えば、プリント回路基板上の制御線及び／又はボンド・ワイアを介して相互接続することができる。いずれのケースでも、２つの集積回路チップ１０、３０を相互接続することは、著しい付加的な複雑性及び製造プロセスの費用を追加しがちであり、デバイスの性能を低下させることがある。
【００４２】
本発明の実施例にしたがって、ＲＦ回路、及びＲＦ回路の動作を制御するデジタル制御信号を発生するために使用される制御回路の両者が単一のモノリシック基板上に形成される、窒化ガリウムに基づくＭＭＩＣデバイスが提供される。典型的には、窒化ガリウムに基づくＲＦ回路は、デプレッション・モード（ノーマリ・オン）トランジスタを使用して形成される。しかしながら、デプレッション・モード・トランジスタをもっぱら使用して形成されるデジタル制御回路は、設計することがさらに困難であり、実装するために著しく大きなチップ面積を必要とし、エンハンスメント・モード・トランジスタとデプレッション・モード・トランジスタとの組み合わせを使用して実装されるデジタル制御回路、又はエンハンスメント・モード・トランジスタをもっぱら使用して実装されるデジタル制御回路と比較したときにより多くの電力を使用する。結果として、デジタル制御回路は、従来の窒化ガリウムに基づくＲＦ  ＭＭＩＣデバイスへは集積されていない。
【００４３】
本発明の実施例による窒化ガリウムに基づくＭＭＩＣデバイスを、同じ機能を与える従来の多チップ回路と比較してより小さく、より安価に、より複雑性を少なくすることができる。その上、デジタル制御回路を窒化ガリウムに基づくＭＭＩＣへと集積することにより、高温性能の改善及びより高速な動作速度を含め、様々な性能の利点を実現することができる。その上、本発明の実施例による窒化ガリウムに基づくＭＭＩＣデバイスを、現在利用可能なツール及び製造技術を使用して製造することができる。
【００４４】
いくつかの実施例では、例えば、炭化ケイ素基板などの基板上に形成された窒化ガリウムに基づくエピタキシャル構造を含む窒化ガリウムに基づくＭＭＩＣデバイスが提供される。窒化ガリウムに基づくエピタキシャル構造は、例えば、窒化ガリウムに基づくチャネル層、及び基板とは反対側の窒化ガリウムに基づくチャネル層上に形成された窒化ガリウムに基づく障壁層を含むことができる。例えば、バッファ層、歪バランシング（ｓｔｒａｉｎ  ｂａｌａｎｃｉｎｇ）層、遷移層、等などの、追加のエピタキシャル層を、窒化ガリウムに基づくチャネル層又は窒化ガリウムに基づく障壁層のいずれかの一部として含むことができる。複数のデプレッション・モード・トランジスタを、窒化ガリウムに基づくエピタキシャル構造の上に及び中に形成することができる。これらのデプレッション・モード・トランジスタは、ゲート電極、ソース電極及びドレイン電極を含むことができる。これらの電極を、窒化ガリウムに基づくチャネル層とは反対側の窒化ガリウムに基づく障壁層上に形成することができ、窒化ガリウムに基づく障壁層と直接接触させることができる。
【００４５】
加えて、複数のエンハンスメント・モード・トランジスタを、窒化ガリウムに基づくエピタキシャル構造の上に及び中に形成することができる。エンハンスメント・モード・トランジスタは、同様にゲート電極、ソース電極及びドレイン電極を含むことができる。ソース電極及びドレイン電極を、窒化ガリウムに基づく障壁層上に形成することができ、窒化ガリウムに基づく障壁層と直接接触させることができる。ソース電極とドレイン電極との間にある窒化ガリウムに基づく障壁層の一部分を、エッチングして除去することができて、チャネル層を露出させる開口部を障壁層に形成することができる。例えば、酸化物層（例えば、ＳｉＯ２）などのゲート絶縁層を、開口部内に形成することができ、ゲート電極を、窒化ガリウムに基づくチャネル層及び窒化ガリウムに基づく障壁層とは反対側のゲート絶縁層上に形成することができる。
【００４６】
他の実施例では、エンハンスメント・モード・トランジスタは、ソース電極とドレイン電極との間にある窒化ガリウムに基づく障壁層の一部分が部分的にしかエッチングで除去されないことがあり、その結果、窒化ガリウムに基づく障壁層内に形成した開口部が窒化ガリウムに基づくチャネル層を露出させないという異なるデザインを有することがある。ゲート電極が、窒化ガリウムに基づく障壁層の開口部内に形成される。
【００４７】
いくつかの実施例では、デプレッション・モード・トランジスタは、窒化ガリウムに基づくＨＥＭＴ  ＲＦ増幅器のトランジスタなどの、無線周波数（「ＲＦ」）信号で動作するように構成された「ＲＦ」デプレッション・モード・トランジスタを含むことができる。いくつかの実施例では、デプレッション・モード・トランジスタは、加えて、デジタル制御回路の一部である「デジタル」デプレッション・モード・トランジスタを含むことができる。デジタル・デプレッション・モード・トランジスタ及びＲＦデプレッション・モード・トランジスタのサイズ及びレイアウトは、異なることがある。エンハンスメント・モード・トランジスタを、デジタル制御回路の一部である「デジタル」エンハンスメント・モード・トランジスタとすることができる。
【００４８】
本発明の実施例を、図２Ａ〜図６を参照してここでより詳細に説明する。
【００４９】
図２Ａは、デプレッション・モード・トランジスタ及びエンハンスメント・モード・トランジスタの両者を含む本発明の実施例による窒化ガリウムに基づくＭＭＩＣデバイスの３つの領域の概略断面図である。図２Ｂ〜図２Ｄは、図２Ａに図示した３つの断面領域に対応する概略平面図である。
【００５０】
図２Ａ〜図２Ｄを参照して、窒化ガリウムに基づくＭＭＩＣデバイス１００が３つの異なるタイプのトランジスタ、すなわち、ＲＦデプレッション・モード・トランジスタ２００、デジタル・デプレッション・モード・トランジスタ３００及びデジタル・エンハンスメント・モード・トランジスタ４００を含むことを知ることができる。図２Ａは図面を単純化するために各々のトランジスタ２００、３００、４００の単一の事例を図示するに過ぎないが、典型的には、窒化ガリウムに基づくＭＭＩＣデバイス１００は、多数の各々のタイプのトランジスタ２００、３００、４００を含むだろうことが認識されるだろう。デジタル・デプレッション・モード・トランジスタ３００を、いくつかの実施例では省略することができることもまた認識されるだろう。
【００５１】
図２Ａに示したように、ＲＦデプレッション・モード・トランジスタ２００、デジタル・デプレッション・モード・トランジスタ３００及びデジタル・エンハンスメント・モード・トランジスタ４００を、例えば、炭化ケイ素半導体基板１１０などのモノリシック基板１１０上にすべて形成することができる。例えば、基板１１０は、４Ｈ−ＳｉＣ又は６Ｈ−ＳｉＣ基板を含むことができる。炭化ケイ素は、窒化ガリウムに基づくデバイスにとって非常に一般的な基板材料であるサファイア（Ａｌ２Ｏ３）がマッチングするよりも窒化ガリウムに基づく材料とのはるかに近い結晶格子マッチングを有する。炭化ケイ素のより近い格子マッチングは、サファイア上で一般に利用可能な窒化ガリウムに基づく材料よりも高い品質の窒化ガリウムに基づく材料をもたらすことができる。炭化ケイ素はまた、非常に高い熱伝導率を有し、そのため炭化ケイ素上の窒化ガリウムに基づくデバイスの全出力パワーは、典型的には、サファイア上に形成した同じデバイスのケースにおけるように基板の熱放散によっては制限されない。また、半絶縁性炭化ケイ素基板の有効性が、デバイス分離及び寄生容量の減少を提供することができる。炭化ケイ素を基板材料として使用することができるとはいえ、本発明の実施例は、サファイア、窒化アルミニウム、窒化アルミニウム・ガリウム、窒化ガリウム、シリコン、ＧａＡｓ、ＬＧＯ、ＺｎＯ、ＬＡＯ、ＩｎＰ、等などのいずれかの適切な基板を利用することができる。
【００５２】
図２Ａに示したように、窒化ガリウムに基づくエピタキシャル構造１２０が、基板１１０の上に形成される。窒化ガリウムに基づくエピタキシャル構造１２０は、第１のグループの１つ又は複数の窒化ガリウムに基づく層１３０を含むことができる。第１のグループの窒化ガリウムに基づく層１３０は、ＡｌｘＧａ１−ｘＮ、ただし０≦ｘ＜１、などの窒化ガリウムに基づくチャネル層を含むことができる。本発明のある種の実施例では、窒化ガリウムに基づくチャネル層は、式ＡｌｘＧａ１−ｘＮ、ただしｘ＝０、を有することができ、チャネル層が窒化ガリウム層であることを示している。しかしながら、他の実施例では、窒化ガリウムに基づくチャネル層はまた、ＩｎＧａＮ、ＡｌＩｎＧａＮ、等などの異なる窒化ガリウムに基づく層であってもよいことが認識されるであろう。実例の実施例では、窒化ガリウムに基づくチャネル層は、アンドープであってもよい又は意図せずにドープされてもよく、約２０Åよりも大きな厚さまで成長されることがある。窒化ガリウムに基づくチャネル層はまた、超格子などの多層構造であってもよく、ＧａＮ、ＡｌＧａＮ、等の組み合わせを含むことができる。いくつかの実施例では、第１のグループの窒化ガリウムに基づく層１３０は、窒化ガリウムに基づくチャネル層、並びに例えば、バッファ層、核形成層、遷移層及び／又は歪バランシング層などの１つ又は複数の追加の層を含むことができる。例えば、窒化アルミニウム・バッファ層を、炭化ケイ素基板とデバイスの残りのものとの間で適切な結晶構造遷移を行うために含むことができる。本明細書では、第１のグループの窒化ガリウムに基づく層１３０を、窒化ガリウムに基づく層が窒化ガリウムに基づくチャネル層だけを含むのであるか又は追加の層もまた含むか否かに拘わらず窒化ガリウムに基づくチャネル層１３０と呼ぶだろう。
【００５３】
窒化ガリウムに基づくエピタキシャル構造１２０は、第２のグループの１つ又は複数の窒化ガリウムに基づく層１４０をさらに含むことができる。第２のグループの窒化ガリウムに基づく層１４０は、窒化ガリウムに基づく障壁層を含むことができ、また、遷移層及び／又は歪バランシング層を含むことができる。本明細書では、第２のグループの窒化ガリウムに基づく層が窒化ガリウムに基づく障壁層だけを含むか又は追加の層もまた含むか否かに拘わらず、第２のグループの窒化ガリウムに基づく層は、窒化ガリウムに基づく障壁層１４０と呼ばれるであろう。窒化ガリウムに基づくチャネル層１３０の上側表面と接触する窒化ガリウムに基づく障壁層１４０の下側部分のバンドギャップは、窒化ガリウムに基づくチャネル層１３０の最上層のバンドギャップを超えることがある。加えて、窒化ガリウムに基づくチャネル層１３０は、窒化ガリウムに基づく障壁層１４０よりも大きな電子親和力を有することがある。窒化ガリウムに基づくチャネル層１３０の伝導帯端のエネルギーは、窒化ガリウムに基づくチャネル層１３０と窒化ガリウムに基づく障壁層１４０との間の界面のところでの窒化ガリウムに基づく障壁層１４０の伝導帯端のエネルギーよりも小さい。
【００５４】
ある種の実施例では、窒化ガリウムに基づく障壁層１４０は、ＡｌＮ、ＡｌＩｎＮ、ＡｌＧａＮ若しくはＡｌＩｎＧａＮ、又はこれらの層の組み合わせであり、約０．１ｎｍと約３０ｎｍとの間の厚さをともなう。本発明のいくつかの実施例では、窒化ガリウムに基づく障壁層１４０は、ＡｌｘＧａ１−ｘＮ、ただし０＜ｘ＜１、である。特定の実施例では、アルミニウム濃度は、約２５％である。しかしながら、本発明の他の実施例では、窒化ガリウムに基づく障壁層１４０は、約５％と約１００％との間のアルミニウム濃度を有するＡｌＧａＮを含む。本発明の具体的な実施例では、アルミニウム濃度は約１０％よりも大きい。いくつかの実施例では、窒化ガリウムに基づく障壁層１４０を、アンドープとすることができる又は約１０１９ｃｍ−３未満の濃度にｎ型ドーパントでドープすることができる。窒化ガリウムに基づく障壁層１４０を、十分に厚くすることができ、窒化ガリウムに基づくチャネル層１３０と窒化ガリウムに基づく障壁層１４０との間の界面のところに意味のあるキャリア濃度を誘起するために十分に高いアルミニウム濃度を有することがある。実例の実施例では、窒化ガリウムに基づくチャネル層１３０の最上部部分は、窒化ガリウムを含むことができ、一方で窒化ガリウムに基づく障壁層１４０の最下部部分は、窒化アルミニウム・ガリウムを含むことができる。
【００５５】
図２Ａにさらに示されるように、基板１１０は、第１の領域１１２及び第２の領域１１４を含むことができる。ＲＦデプレッション・モード・トランジスタ２００を、基板１１０の第１の領域１１２内に形成することができ、デジタル・デプレッション・モード・トランジスタ３００及びデジタル・エンハンスメント・モード・トランジスタ４００を、基板１１０の第２の領域１１４内に形成することができる。
【００５６】
ここで図２Ａ及び図２Ｂを参照して、各々のＲＦデプレッション・モード・トランジスタ２００は、ゲート電極２１０、ソース電極２２０及びドレイン電極２３０を含む。ゲート電極２１０は、ソース電極２２０とドレイン電極２３０との間に平行に延びる比較的狭いゲート・フィンガ２１０を含むことができる。トランジスタの「ゲート幅」は、ゲート・フィンガ２１０が関係するソース電極２２０とドレイン電極２３０との間に延びる又はこれらと「重なる」距離を呼ぶ。図２Ｂに示したように、ＲＦデプレッション・モード・トランジスタ２００のゲート幅を、比較的大きくすることができる。描かれた実施例では、ＲＦデプレッション・モード・トランジスタのゲート・フィンガ２１０の幅は、約５００ミクロンである。
【００５７】
図２Ａにさらに示されるように、ソース／ドレイン領域１４２を、それぞれのソース電極及びドレイン電極２２０、２３０の下の窒化ガリウムに基づく障壁層１４０内に形成することができる。ソース／ドレイン領域１４２は、示したように、窒化ガリウムに基づくチャネル層１３０の中へと延びることがある。ソース／ドレイン領域１４２を、窒化ガリウムに基づく障壁層１４０のドープした（又はより高濃度にドープした）領域とすることができる。ソース／ドレイン領域１４２を、例えば、イオン注入により形成することができる。ソース／ドレイン領域１４２は、任意の適したドーピング濃度を有することができる。実例の実施例では、ソース／ドレイン領域１４２は、約１×１０２０から１×１０２１ｃｍ３までのドーピング濃度を有することができる。他の実施例では、ソース／ドレイン領域１４２は、窒化ガリウムに基づく障壁層１４０を完全に貫通するというよりは途中までしか延びないことがある。さらに他の実施例では、ソース電極及びドレイン電極２２０、２３０が窒化ガリウムに基づく障壁層１４０上に直接形成されるように、ソース／ドレイン領域１４２を省略することができる。下記により詳細に論じられるデジタル・デプレッション・モード・トランジスタ３００及びデジタル・エンハンスメント・モード・トランジスタ４００は、ソース／ドレイン領域１４２を省略することを含め、ソース／ドレイン領域１４２に関して上に論じた構成のうちのいずれかを有することができる。
【００５８】
図には示さなかったが、複数のＲＦデプレッション・モード・トランジスタ２００を、基板１１０の第１の領域１１２内に設けることができることが理解されるだろう。これらのＲＦデプレッション・モード・トランジスタ２００は、互いに並列に電気的に接続される複数のユニット・セル・トランジスタを含むことができる。各々のユニット・セル・トランジスタ２００は、１つ又は複数の隣接するユニット・セル・トランジスタ２００とソース電極２２０及び／又はドレイン電極２３０を共有することができる。
【００５９】
絶縁層１５０が、窒化ガリウムに基づく障壁層１４０の最上面の上に形成される。絶縁層１５０は、例えば、窒化シリコン層などの窒化物層を含むことができる。絶縁層１５０は、いくつかの実施例ではパッシベーション層として働くことができる。絶縁層１５０は、窒化ガリウムに基づく障壁層１４０からのゲート電極２１０の上側部分から横方向に延びるウィング２１２を追加で（又は代わりに）絶縁することができる。開口部が、それぞれのゲート電極、ソース電極及びドレイン電極２１０、２２０、２３０用に絶縁層１５０内に設けられる。これらの開口部は、ゲート電極、ソース電極及びドレイン電極２１０、２２０、２３０が窒化ガリウムに基づく障壁層１４０の最上面と直接接触できるように、窒化ガリウムに基づく障壁層１４０を露出させる。
【００６０】
デプレッション・モード・トランジスタ２００は、ＨＥＭＴトランジスタを含むことができる。窒化ガリウムに基づく障壁層１４０と窒化ガリウムに基づくチャネル層１３０との間のバンドギャップの違い及び窒化ガリウムに基づく障壁層１４０と窒化ガリウムに基づくチャネル層１３０との間の界面におけるピエゾ電気効果のために、２次元電子ガス（２ＤＥＧ）が、窒化ガリウムに基づくチャネル層１３０と窒化ガリウムに基づく障壁層１４０との間の接合部のところの窒化ガリウムに基づくチャネル層１３０内に誘起される。２ＤＥＧは、それぞれソース電極２２０及びドレイン電極２３０の下であるデプレッション・モード・トランジスタ２００のソース領域とドレイン領域との間の導電を可能にする高い導電性層として作用する。ソース電極２２０及びドレイン電極２３０は、障壁層１４０と直接接触することができる。ゲート・フィンガ２１０もまた、窒化ガリウムに基づく障壁層１４０と直接接触することができ、ソース電極２２０とドレイン電極２３０との間に位置する。ゲート・フィンガ２１０及びソース電極２２０とドレイン電極２３０とがすべて、同じ「長さ」（すなわち、電極がＸ方向に延びる距離）を有するように図２Ａには示されるとはいえ、実際には、図２Ｂに見られるように、ゲート・フィンガ２１０はソース電極２２０とドレイン電極２３０との長さよりも実質的に短い長さを有することが認識されるであろう。ソース電極２２０とドレイン電極２３０とは、必ずしも同じ長さを有する必要がないこともまた認識されるであろう。
【００６１】
ゲート・フィンガ２１０は、いくつかの実施例では金属ゲート・フィンガを含むことができる。ゲート・フィンガ２１０を形成するために使用する特定の材料を、例えば、窒化ガリウムに基づく障壁層１４０の組成に基づいて選択することができる。実例の実施例では、ゲート・フィンガ２１０は、Ｎｉ、Ｐｔ及びＡｕのうちの１つ又は複数を含むことができる。ソース電極２２０とドレイン電極２３０とは、Ｔｉ、Ｎｉ及びＰｔなどの１つ又は複数の金属を含むことができる。実例の実施例では、ソース電極２２０とドレイン電極２３０とは、Ｔｉ／Ｓｉ／Ｎｉ／Ｐｔ積層体を含むことができる。ソース電極２２０とドレイン電極２３０とは、窒化ガリウムに基づく障壁層１４０へのオーミック・コンタクトを形成することができる。ゲート電極２１０を、図２Ｂに示されているように、ドレイン電極２３０までよりもソース電極２２０により近づけることができる。
【００６２】
図２Ａ及び図２Ｂにさらに示されるように、スペーサ層２４０を、ゲート電極２１０の最上部に及び絶縁層１５０の最上部部分に形成することができる。フィールド・プレート２５０を、スペーサ層２４０の最上部に形成することができる。フィールド・プレート２５０は、ゲート電極２１０の一部分及びゲート電極２１０とドレイン電極２３０との間にある半導体構造１２０の一部分の両者と縦方向に重なることがある。フィールド・プレート２５０は、ゲート電極２１０及びフィールド・プレート２５０が縦方向に重なる半導体構造１２０の一部分の両者から電気的に絶縁される。フィールド・プレート２５０を、図には示されていない電気的接続部を介してソース電極２２０に接続することができる。フィールド・プレート２５０は、デバイスの絶縁破壊電圧、利得、及び最大動作周波数を向上させるためにトランジスタ２００のドレイン側の電場を再分布させる導電性プレートである。
【００６３】
図２Ａ及び図２Ｃは、デジタル・デプレッション・モード・トランジスタ３００のデザインを図示する。デジタル・デプレッション・モード・トランジスタ３００は、ＲＦデプレッション・モード・トランジスタ２００と類似の層及び領域を有することができるが、様々な領域のサイズは、まったく異なることがある。図２Ａ及び図２Ｃに示したように、デジタル・デプレッション・モード・トランジスタ３００は、基板１１０上に形成された窒化ガリウムに基づくチャネル層１３０、及び基板１１０とは反対側の窒化ガリウムに基づくチャネル層１３０上にある窒化ガリウムに基づく障壁層１４０を含む。窒化ガリウムに基づく障壁層１４０は、ソース／ドレイン領域１４２を含むことができる。ゲート電極３１０、ソース電極３２０及びドレイン電極３３０が、窒化ガリウムに基づく障壁層１４０上に形成される。ゲート電極３１０は、ソース電極３２０とドレイン電極３３０との間に平行に延びる。
【００６４】
上に論じた絶縁層１５０（例えば、窒化シリコン絶縁層）はまた、基板１１０の第２の領域１１４内の窒化ガリウムに基づく障壁層１４０の最上面の上に形成される。ゲート電極、ソース電極及びドレイン電極３１０、３２０、３３０は、絶縁層１５０のそれぞれの開口部内に形成される。デプレッション・モード・トランジスタ３００は、デプレッション・モード・トランジスタ２００のように、ＨＥＭＴトランジスタを含むことができ、上に論じたデプレッション・モード・トランジスタ２００と同じ方式で動作することができる。
【００６５】
図２Ｃに示したように、デジタル・デプレッション・モード・トランジスタ３００のゲート幅を、ＲＦデプレッション・モード・トランジスタ２００のゲート幅よりも桁違いに小さくすることができる。描かれた実施例では、デジタル・デプレッション・モード・トランジスタのゲート電極３１０の幅は、ＲＦデプレッション・モード・トランジスタ２００に関する約５００ミクロンのゲート幅と比較して、約３ミクロンである。描かれた実施例では、デジタル・デプレッション・モード・トランジスタのゲート電極３１０の長さは、ＲＦデプレッション・モード・トランジスタ２００に関する約０．１〜０．５ミクロンのゲート長と比較して、約６〜７ミクロンである。図２Ｃにも示されるように、デプレッション・モード・トランジスタ３００の各々のゲート幅を、実例の実施例ではデプレッション・モード・トランジスタ３００のゲート長の約半分とすることができる。ゲート電極、ソース電極及びドレイン電極３１０、３２０、３３０を、デプレッション・モード・トランジスタ２００のゲート電極、ソース電極及びドレイン電極２１０、２２０、２３０を形成するために使用した対応する材料と同じ材料から形成することができる。デプレッション・モード・トランジスタ２００に含まれるフィールド・プレート２５０を、デプレッション・モード・トランジスタ３００では省略することができる。加えて、ゲート電極３１０を、デプレッション・モード・トランジスタ３００ではソース電極３２０及びドレイン電極３３０から実質的に同距離に設置することができる。
【００６６】
次に図２Ａ及び図２Ｄを参照して、各々のデジタル・エンハンスメント・モード・トランジスタ４００は、ソース電極４２０とドレイン電極４３０との間に位置するゲート電極４１０を含む。デジタル・エンハンスメント・モード・トランジスタ４００のゲート幅を、ＲＦデプレッション・モード・トランジスタ２００のゲート幅よりも桁違いに小さくすることができ、デジタル・デプレッション・モード・トランジスタ３００のゲート幅とほぼ同じにすることができる。デジタル・エンハンスメント・モード・トランジスタ４００のゲート長を、デジタル・デプレッション・モード・トランジスタ３００のゲート長よりも１桁程度小さくすることができる。
【００６７】
デジタル・エンハンスメント・モード・トランジスタ４００を、上に説明したデジタル・デプレッション・モード・トランジスタ３００と同様にすることができるが、異なるゲート電極デザインを有することがある。特に、先ず図２Ｄを参照して、リセス４１２が窒化ガリウムに基づく障壁層１４０内に形成され、ゲート電極４１０がリセス４１２の中へと延びることが分かる。リセス４１２は、窒化ガリウムに基づく障壁層１４０を完全に貫通して延び、いくつかの実施例では、窒化ガリウムに基づくチャネル層１３０の中へと延びることがある。例えば、いくつかの実施例では、リセス４１２は、窒化ガリウムに基づくチャネル層１３０の中へと１ｎｍと１５ｎｍとの間で延びることがある。ゲート絶縁層４１４が、リセス４１２内に形成される。ゲート絶縁層４１４は、ゲート電極４１０を窒化ガリウムに基づくチャネル層１３０から分離するために、窒化ガリウムに基づく障壁層１４０の露出した側壁並びに窒化ガリウムに基づくチャネル層１３０の露出した最上面を覆うことができる。修正したゲート電極構成は、トランジスタ４００をエンハンスメント・モード・デバイスとして動作させる。有利なことに、エンハンスメント・モード・トランジスタ４００を、デプレッション・モード・トランジスタ２００、３００を形成するために使用して同じ汎用処理ステップを使用して形成することができ、デプレッション・モード・トランジスタ及びエンハンスメント・モード・トランジスタの両者が同じ基板上に容易に形成されることを可能にする。
【００６８】
デジタル・エンハンスメント・モード・トランジスタ４００は、いくつかの実施例では、デジタル・デプレッション・モード・トランジスタ３００のゲート幅と類似するゲート幅を有することがある。例えば、各々のデジタル・エンハンスメント・モード・トランジスタ４００のゲート幅を、約２〜６ミクロンとすることができる。各々のデジタル・エンハンスメント・モード・トランジスタ４００のゲート長を、デジタル・デプレッション・モード・トランジスタのゲート長よりも小さくすることができる。例えば、各々のデジタル・エンハンスメント・モード・トランジスタ４００のゲート長を、１ミクロン未満にすることができる。
【００６９】
ＲＦデプレッション・モード・トランジスタ２００は、典型的には「ユニット・セル」トランジスタとして実装され、ここでは、単一のトランジスタとして動作するように並列に電気的に接続される複数の個々の「ユニット・セル」トランジスタが形成される。多くのユニット・セルを、デバイスの電流伝達能力及び電圧ブロッキング能力を高めるために設けることができる。対照的に、デジタル・デプレッション・モード・トランジスタ３００及びデジタル・エンハンスメント・モード・トランジスタ４００は、これらのトランジスタがはるかに小さな電流レベルしか通さないので、典型的には、スタンド・アロン・トランジスタとして実装される。
【００７０】
いくつかの実施例では、ＲＦデプレッション・モード・トランジスタ２００は、ＲＦパワー増幅器を構成することができ、デジタル・デプレッション・モード・トランジスタ３００及びデジタル・エンハンスメント・モード・トランジスタ４００を、ＲＦパワー増幅器へ入力されるＲＦ信号をゲートするデジタル制御回路を形成するように配置することができる。デジタル・デプレッション・モード・トランジスタ３００及びデジタル・エンハンスメント・モード・トランジスタ４００を、比較的小さな電場を発生する低電圧デバイスとすることができる。
【００７１】
本発明の実施例による窒化ガリウムに基づくＭＭＩＣデバイスは、多数の利点を示すことができる。例えば、ＲＦトランジスタ及びデジタル制御トランジスタを、共通基板上に形成することができ、デジタル制御回路をＲＦ回路に接続する伝送線が共通基板上に形成されることを可能にする。このことは、ワイア・ボンディング又は他の技術を介して多数のチップを相互接続することの必要性及び関連するコストを回避することができる。このように、本発明の実施例による窒化ガリウムに基づくＭＭＩＣデバイスを、同じ機能を与える従来の多チップ回路と比較して、より小さく、より安価に、且つ複雑性をより小さくすることができる。その上、本発明の実施例によるデバイスは、はるかに短い制御線を有することができ、これゆえ性能の向上を示すことができる。加えて、デジタル・トランジスタ３００、４００を窒化ガリウムに基づくトランジスタとして製造することにより、回路の高温性能及び総合的な堅固さを改善することができる。その上、デジタル・エンハンスメント・モード・トランジスタ４００を、デプレッション・モード・トランジスタ２００、３００を形成するために使用されるものと実質的に同じプロセス・ステップを使用して形成することができ、共通基板上にすべての３つのタイプのトランジスタを形成するために同じ処理機器を使用することを可能にする。エンハンスメント・モード・トランジスタ４００の製造は、窒化ガリウムに基づく障壁層１４０内にリセス４１２を形成するステップ及び基板１１０の第２の領域内にゲート絶縁層４１４を形成するステップの追加のステップを必要とすることがあるが、これらは、両者とも、製造プロセスへと容易に組み込むことができる標準処理ステップである。
【００７２】
図２Ａ及び図２Ｄに示したような窒化ガリウムに基づくエンハンスメント・モード・トランジスタは、窒化ガリウムに基づくエンハンスメント・モード・トランジスタを製造するための理想的な方法を表さないことがある従来にないデザインを有する。しかしながら、このデザインは、エンハンスメント・モード・トランジスタを、ＲＦトランジスタを形成するために使用される処理ステップ中に容易に製造することができるので、このデザインは、集積された制御回路を有する窒化ガリウムに基づくＭＭＩＣデバイスを形成するために使用されるときにある種の利点を示す。
【００７３】
本発明のさらなる実施例にしたがって、代替のデザインを有するエンハンスメント・モード・トランジスタを含む窒化ガリウムに基づくＭＭＩＣデバイスを、提供することができる。図３及び図４は、本発明の実施例による窒化ガリウムに基づくＭＭＩＣデバイスにおいて使用することができる２つの代替のエンハンスメント・モード・トランジスタ・デザインを図示する。図３及び図４に図示したエンハンスメント・モード・トランジスタ・デザインを、図２Ａのエンハンスメント・モード・トランジスタ４００の代わりに使用することができる。
【００７４】
図３は、本発明の実施例による窒化ガリウムに基づくＭＭＩＣデバイスにおい使用することができる代替のエンハンスメント・モード・トランジスタ５００の断面図である。図３を図２Ａに比較することにより分かるように、エンハンスメント・モード・トランジスタ５００を、上に説明したエンハンスメント・モード・トランジスタ４００と同様にすることができるが、エンハンスメント・モード・トランジスタ５００は、窒化ガリウムに基づく障壁層１４０を完全には貫通しないで延びるリセス５１２を含む。ゲート電極５１０は、リセス５１２の側壁及びリセス５１２の底面を覆うようにリセス５１２内に形成される。
【００７５】
エンハンスメント・モード・トランジスタ５００では、ゲート絶縁層４１４がデバイスの順方向ゲート電圧を大きくするので、ゲート絶縁層４１４を任意選択で設けることができる。しかしながら、窒化ガリウムに基づく障壁層１４０の残りの部分はゲート電極５１０が窒化ガリウムに基づくチャネル層１３０と短絡を形成することを防止できるので、ゲート絶縁層４１４を他の実施例では省略することができることが認識されるだろう。ゲート絶縁層４１４を含む実施例では、ゲート絶縁層４１４を、例えば、酸化アルミニウム、酸化ハフニウム、酸化ジルコン又はいずれかの他の適切な高誘電率材料などの高誘電率材料（すなわち、酸化シリコンの誘電率よりも大きい誘電率を有する材料）とすることができる。ゲート電極５１０は、いくつかの実施例では酸化ニッケルを含むことができ、これは、有利なことに、エンハンスメント・モード・トランジスタ５００のしきい値電圧を大きくできる。
【００７６】
図４は、本発明のその上にさらなる実施例による窒化ガリウムに基づくＭＭＩＣデバイスにおいて使用することができるもう１つの代替のエンハンスメント・モード・トランジスタ６００の断面図である。図６に示したように、エンハンスメント・モード・トランジスタ６００は、図２Ａ及び図２Ｄのエンハンスメント・モード・トランジスタ４００とはいく分か異なるデザインを有する。特に、エンハンスメント・モード・トランジスタ６００は、窒化ガリウム障壁層６４０内にリセスを含まず、また、いかなるゲート絶縁層をも含まない。エンハンスメント・モード・トランジスタ６００の窒化ガリウムに基づく障壁層６４０は、しかしながら、第２の導電型ドーパントでドープされるドープト領域６６０をゲート電極６１０の下に特に含む。例えば、窒化ガリウムに基づく障壁層６４０内のソース／ドレイン領域１４２がｎ型ドーパントでドープされる場合には、ドープト領域６６０を、ｐ型ドーパントでドープすることができる。ドープト領域６６０を、例えば、イオン注入により形成することができる。ある実例の実施例では、ドープト領域６６０を、マグネシウムなどのｐ型ドーパントでドープすることができる。例えば、８ｋｅＶ注入を、２×１０１３ｃｍ−２のドーズ量で実行することができる。
【００７７】
図５Ａ〜図５Ｃは、本発明の様々な実施例による窒化ガリウムに基づくＭＭＩＣデバイスの概略平面図である。
【００７８】
先ず図５Ａを参照して、ＭＭＩＣデジタル・パワー増幅器７００が図示され、これは、ユニット・セルＲＦデプレッション・モード・トランジスタを使用して形成される増幅器段７１０、デジタル・デプレッション・モード・トランジスタとデジタル・エンハンスメント・モード・トランジスタとの組み合わせを使用して形成されるデジタル制御ブロック７２０、及びデジタル・デプレッション・モード・トランジスタとデジタル・エンハンスメント・モード・トランジスタとの組み合わせを使用して形成されるデジタル・ドライバ回路７３０を含む。ＭＭＩＣデジタル・パワー増幅器７００は、スイッチング増幅器として動作することができ、そこでは、スイッチング増幅器の増幅トランジスタが、線形領域にはほとんど留まらない（すなわち、トランジスタは、完全にオンであるか完全にオフであるかのいずれかである）、これは、パワー増幅器７００が非常に高い効率レベル（例えば、９０％を超える）を実現することを可能にできる。
【００７９】
図５Ｂは、ＲＦトランジスタ８１０、及びエンハンスメント・モード・トランジスタとデプレッション・モード・トランジスタとの両者を含む制御回路８２０を含んでいる集積回路８００の概略平面図である。制御回路８２０は、ＲＦトランジスタ８１０の直線性、温度応答、利得応答又は他の性能パラメータに影響を与えるようにＲＦトランジスタ８１０のバイアスを変調する、制限する、又はそうでなければ制御する。
【００８０】
図５Ｃは、同じ周波数帯を使用して信号を送信し、受信する時分割二重通信システムでの使用に適しているＭＭＩＣ送信／受信回路９００の概略平面図である。図５Ｃに示したように、ＭＭＩＣ送信／受信回路９００は、高出力増幅器回路９１０、低雑音増幅器回路９２０、送信／受信スイッチ９３０及びデジタル制御ブロック９４０を含む。高出力増幅器回路９１０及び低雑音増幅器回路９２０を、ユニット・セルＲＦデプレッション・モード・トランジスタを使用して各々実装することができる。制御ブロック９４０は、例えば、高出力増幅器９１０用の及び／又は低雑音増幅器９２０用のバイアス制御回路を含むことができ、送信／受信スイッチ９３０の動作を制御するためのデジタル制御回路をさらに含むことができる。制御ブロック９４０を、例えば、デジタル・デプレッション・モード・トランジスタ及びデジタル・エンハンスメント・モード・トランジスタを使用して実装することができる。
【００８１】
図６は、本発明のある種の実施例による窒化ガリウムに基づくＭＭＩＣデバイスを製造する方法を図説しているフロー・チャートである。図６に示したように、作業は、窒化ガリウムに基づくチャネル層をモノリシック基板上に形成することで始めることができる（ブロック１０００）。モノリシック基板は、例えば、炭化ケイ素ウェハを含むことができ、窒化ガリウムに基づくチャネル層が、窒化ガリウムに基づく材料の単一の層又は多数の層を含むことができる。次に、窒化ガリウムに基づく障壁層を、基板とは反対側の窒化ガリウムに基づくチャネル層上に形成することができる（ブロック１０１０）。窒化ガリウムに基づく障壁層は、単一の層又は多数の層を含むことができ、窒化ガリウムに基づく障壁層の下側部分のバンドギャップは、窒化ガリウムに基づく障壁層にすぐに隣接する窒化ガリウムに基づくチャネル層の上部部分のバンドギャップよりも大きい。
【００８２】
次に、絶縁層が、窒化ガリウムに基づく障壁の上に形成され、この絶縁層は、複数の第１、第２及び第３のゲート電極開口部、並びに窒化ガリウムに基づく障壁層を露出させる複数のソース／ドレイン電極開口部を含む（ブロック１０２０）。次いで、複数のリセスが、第１のゲート電極開口部内の窒化ガリウムに基づく障壁層に形成される（ブロック１０３０）。ゲート絶縁層が、第１のゲート電極開口部内に形成され、このゲート絶縁層が、それぞれのリセスの側壁及び底面を覆う（ブロック１０４０）。ゲート絶縁層はまた、絶縁層の最上面の一部分を覆うことができる。
【００８３】
複数の第１のソース電極、複数の第２のソース電極、複数の第１のドレイン電極及び複数の第２のドレイン電極が、絶縁層のソース／ドレイン電極開口部内に形成され、そのため第１のソース電極、第２のソース電極、第１のドレイン電極及び第２のドレイン電極が、窒化ガリウムに基づく障壁層の最上面と直接接触する（ブロック１０５０）。次いで、分離注入プロセスを実行することができる（ブロック１０６０）。第１のゲート電極が、ゲート絶縁層上で第１のゲート電極開口部内に形成され、各々の第１のゲート電極が複数のリセスのうちのそれぞれ１つの中へと延びる（ブロック１０７０）。第２のゲート電極が、絶縁層の第２のゲート電極開口部内に形成され、第２のゲート電極が窒化ガリウムに基づく障壁層の最上面と直接接触する（ブロック１０８０）。第１のソース電極、第１のドレイン電極及び第１のゲート電極の各々のセットがエンハンスメント・モード・トランジスタの電極を構成し、第２のソース電極、第２のドレイン電極及び第２のゲート電極の各々のセットがデプレッション・モード・トランジスタの電極を構成する。
【００８４】
デジタル・エンハンスメント・モード・トランジスタ（及びデジタル・デプレッション・モード・トランジスタ）を、デジタル制御回路、デジタル論理部、及びデジタルＲＦドライバなどの多様な異なる回路を実装するために使用することができることが認識されるであろう。
【００８５】
第１の、第２の、等という用語を、様々な要素を記述するために本明細書において使用することがあるとはいえ、これらの要素は、これらの用語により限定されるべきではないことが理解されるであろう。これらの用語は、１つの要素をもう１つから区別するために使用されるに過ぎない。例えば、第１の要素は、第２の要素と呼ばれることがあり、同様に、本発明の範囲から逸脱することなく、第２の要素が第１の要素と呼ばれることがある。本明細書において使用したように、「及び／又は」という用語は、関連する列挙した項目のうちの１つ又は複数の任意の組み合わせ及びすべての組み合わせを含む。
【００８６】
本明細書において使用するように、単数形「１つ（ａ）」、「１つ（ａｎ）」及び「その（ｔｈｅ）」は、文脈が別なふうに明確に指示しない限り、同様に複数形を含むものとする。本明細書において使用されるときに、「備える（ｃｏｍｐｒｉｓｅｓ）」、「備えている（ｃｏｍｐｒｉｓｉｎｇ）」、「含む（ｉｎｃｌｕｄｅｓ）」及び／又は「含んでいる（ｉｎｃｌｕｄｉｎｇ）」という用語は、述べた構成、整数、ステップ、作業、要素及び／又は構成要素の存在を特定するが、１つ又は複数の他の構成、整数、ステップ、作業、要素、構成要素及び／又はそのグループの存在又は追加を排除しないことがさらに理解されるであろう。
【００８７】
別段の定めがない限り、本明細書において使用した（技術用語及び科学用語を含め）すべての用語は、この発明が属する分野の当業者により一般に理解されるような同じ意味を有する。本明細書において使用した用語は、この明細書の文脈及び関係する技術におけるそれらの意味と矛盾のない意味を有するように解釈されるべきであり、本明細書において特別にそのように規定されない限り、理想化された感覚又は過度に形式的な感覚で解釈されないことがさらに理解されるであろう。
【００８８】
層、領域又は基板などのある要素がもう１つの要素の「上（ｏｎ）」である又は「上へと（ｏｎｔｏ）」延びていると呼ばれるときには、この要素が他の要素の直接上にあっても若しくは直接上へと延びてもよい、又は介在する要素がさらに存在してもよいことが理解されるだろう。対照的に、ある要素が、もう１つの要素の「直接上（ｄｉｒｅｃｔｌｙ  ｏｎ）」にある又は「直接上へと（ｄｉｒｅｃｔｌｙ  ｏｎｔｏ）」延びていると呼ばれるときには、介在する要素は存在しない。ある要素がもう１つに「接続（ｃｏｎｎｅｃｔｅｄ）」される又は「つなげ（ｃｏｕｐｌｅｄ）」られると呼ばれるときには、この要素は、他の要素に直接接続される若しくはつなげられてもよく、又は介在する要素が存在してもよいこともまた理解されるであろう。対照的に、ある要素がもう１つの要素に「直接接続される（ｄｉｒｅｃｔｌｙ  ｃｏｎｎｅｃｔｅｄ）」又は「直接つなげられる（ｄｉｒｅｃｔｌｙ  ｃｏｕｐｌｅｄ）」と呼ばれるときには、介在する要素は存在しない。
【００８９】
「下方に（ｂｅｌｏｗ）」若しくは「上方に（ａｂｏｖｅ）」又は「上側に（ｕｐｐｅｒ）」若しくは「下側に（ｌｏｗｅｒ）」又は「水平に（ｈｏｒｉｚｏｎｔａｌ）」若しくは「横方向に（ｌａｔｅｒａｌ）」又は「垂直に（ｖｅｒｔｉｃａｌ）」などの相対的な用語を、１つの要素、層又は領域の図に図示されたようなもう１つの要素、層又は領域に対する関係を記述するために本明細書において使用することができる。これらの用語が、図に描かれた向きに加えて、デバイスの違った向きを包含するものであることが理解されるであろう。
【００９０】
発明の実施例が、発明の理想化した実施例（及び中間構造）の模式図である断面図を参照して本明細書では説明される。図面における層及び領域の厚さは、明確化のために誇張されることがある。加えて、例えば、製造技術及び／又は許容誤差の結果として図の形状からの変動が、予想される。このように、発明の実施例を、本明細書に図示された領域の特定の形状に限定するようには解釈すべきではなく、例えば、製造からもたらされる形状の偏差を含むものである。
【００９１】
図面及び明細書では、発明の典型的な実施例を開示してきているとはいえ、具体的な用語が採用されており、これらの用語は、一般的な感覚及び説明的な感覚で単に使用され、限定の目的ではなく、発明の範囲は、以下の特許請求の範囲において明らかにされる。
【図１】
2021531655.tif 000003
【図２Ａ】
2021531655.tif 000004
【図２Ｂ】
2021531655.tif 000005
【図２Ｃ】
2021531655.tif 000006
【図２Ｄ】
2021531655.tif 000007
【図３】
2021531655.tif 000008
【図４】
2021531655.tif 000009
【図５Ａ】
2021531655.tif 000010
【図５Ｂ】
2021531655.tif 000011
【図５Ｃ】
2021531655.tif 000012
【図６】
2021531655.tif 000013
【手続補正書】
【提出日】令和3年3月15日(2021.3.15)
【手続補正１】
【補正対象書類名】明細書
【補正対象項目名】００５７
【補正方法】変更
【補正の内容】
【００５７】
図２Ａにさらに示されるように、ソース／ドレイン領域１４２を、それぞれのソース電極及びドレイン電極２２０、２３０の下の窒化ガリウムに基づく障壁層１４０内に形成することができる。ソース／ドレイン領域１４２は、示したように、窒化ガリウムに基づくチャネル層１３０の中へと延びることがある。ソース／ドレイン領域１４２を、窒化ガリウムに基づく障壁層１４０のドープした（又はより高濃度にドープした）領域とすることができる。ソース／ドレイン領域１４２を、例えば、イオン注入により形成することができる。ソース／ドレイン領域１４２は、任意の適したドーピング濃度を有することができる。実例の実施例では、ソース／ドレイン領域１４２は、約１×１０２０から１×１０２１ｃｍ−３までのドーピング濃度を有することができる。他の実施例では、ソース／ドレイン領域１４２は、窒化ガリウムに基づく障壁層１４０を完全に貫通するというよりは途中までしか延びないことがある。さらに他の実施例では、ソース電極及びドレイン電極２２０、２３０が窒化ガリウムに基づく障壁層１４０上に直接形成されるように、ソース／ドレイン領域１４２を省略することができる。下記により詳細に論じられるデジタル・デプレッション・モード・トランジスタ３００及びデジタル・エンハンスメント・モード・トランジスタ４００は、ソース／ドレイン領域１４２を省略することを含め、ソース／ドレイン領域１４２に関して上に論じた構成のうちのいずれかを有することができる。
【手続補正２】
【補正対象書類名】明細書
【補正対象項目名】００８２
【補正方法】変更
【補正の内容】
【００８２】
次に、絶縁層が、窒化ガリウムに基づく障壁層の上に形成され、この絶縁層は、複数の第１、第２及び第３のゲート電極開口部、並びに窒化ガリウムに基づく障壁層を露出させる複数のソース／ドレイン電極開口部を含む（ブロック１０２０）。次いで、複数のリセスが、第１のゲート電極開口部内の窒化ガリウムに基づく障壁層に形成される（ブロック１０３０）。ゲート絶縁層が、第１のゲート電極開口部内に形成され、このゲート絶縁層が、それぞれのリセスの側壁及び底面を覆う（ブロック１０４０）。ゲート絶縁層はまた、絶縁層の最上面の一部分を覆うことができる。
【手続補正３】
【補正対象書類名】特許請求の範囲
【補正対象項目名】全文
【補正方法】変更
【補正の内容】
【特許請求の範囲】
【請求項１】
基板と、
前記基板の第１の領域上に形成された無線周波数（ＲＦ）パワー増幅器であって、前記ＲＦパワー増幅器が、複数の窒化ガリウムに基づくデプレッション・モード・トランジスタを含む、ＲＦパワー増幅器と、
前記基板の第２の領域上に形成されたデジタル回路であって、前記デジタル回路が、複数の窒化ガリウムに基づくエンハンスメント・モード・トランジスタを含む、デジタル回路と
を備える、半導体集積回路。
【請求項２】
前記デジタル回路が、複数の窒化ガリウムに基づくデプレッション・モード・トランジスタをさらに含む、請求項１に記載の半導体集積回路。
【請求項３】
前記基板上の窒化ガリウムに基づくチャネル層と、
前記基板とは反対側の前記窒化ガリウムに基づくチャネル層上の窒化ガリウムに基づく障壁層であって、前記窒化ガリウムに基づく障壁層が、その最上面に複数のリセスを含む、窒化ガリウムに基づく障壁層と
をさらに備え、
前記基板の前記第１の領域内の前記窒化ガリウムに基づくデプレッション・モード・トランジスタのゲート電極が、前記窒化ガリウムに基づく障壁層と直接接触し、
前記基板の前記第２の領域内の前記窒化ガリウムに基づくエンハンスメント・モード・トランジスタのゲート電極が、前記窒化ガリウムに基づく障壁層内の前記それぞれのリセスの中へと延びる、請求項１又は２に記載の半導体集積回路。
【請求項４】
前記窒化ガリウムに基づく障壁層と前記窒化ガリウムに基づくエンハンスメント・モード・トランジスタの前記それぞれのゲート電極との間の前記窒化ガリウムに基づく障壁層の前記リセス内にゲート絶縁層をさらに備える、請求項３に記載の半導体集積回路。
【請求項５】
前記リセスが、前記窒化ガリウムに基づくチャネル層を露出させるために前記窒化ガリウムに基づく障壁層を完全に貫通して延びる、請求項４に記載の半導体集積回路。
【請求項６】
前記リセスが、前記窒化ガリウムに基づくチャネル層の最上面の中へとさらに延びる、請求項５に記載の半導体集積回路。
【請求項７】
前記ゲート絶縁層が、酸化物層を含む、請求項６に記載の半導体集積回路。
【請求項８】
前記リセスが、前記窒化ガリウムに基づく障壁層の途中までだけ延び、前記基板の前記第２の領域内の前記窒化ガリウムに基づくエンハンスメント・モード・トランジスタの前記ゲート電極が、前記窒化ガリウムに基づく障壁層のそれぞれの部分と直接接触する、請求項３から７までのいずれか一項に記載の半導体集積回路。
【請求項９】
各々の窒化ガリウムに基づくエンハンスメント・モード・トランジスタが、ゲート電極、ソース電極及びドレイン電極を含み、各々の窒化ガリウムに基づくエンハンスメント・モード・トランジスタの前記ゲート電極が、それ自体の対応するソース電極とドレイン電極との間で等距離である、請求項１から８までのいずれか一項に記載の半導体集積回路。
【請求項１０】
各々の窒化ガリウムに基づくデプレッション・モード・トランジスタが、ゲート電極、ソース電極及びドレイン電極を含み、各々の窒化ガリウムに基づくデプレッション・モード・トランジスタの前記ゲート電極が、それ自体の対応するドレイン電極までよりも、それ自体の対応するソース電極に近い、請求項１から９までのいずれか一項に記載の半導体集積回路。
【国際調査報告】
2021531655.tif 000014
2021531655.tif 000015
2021531655.tif 000016
2021531655.tif 000017
2021531655.tif 000018